FR 2575457 A2 19860704 FR 8420111 A 19841231 La présente invention concerne une nouvelle utilisation du produit hydro fuge , objet du brevet principal et ci-apres dénommé " Produit A " , dans la fabrication de matériaux composés de " mortiers à granulats légers " . Ces gra nulats sont des billes de polystyrène dont 80 à 95 % cnt un diamètre de 6 milli mètres et 5 à 20 0 un diamètre de 1 à 4 millimètres Il a déjà été fait mention de l'emploi de polystyrène dans la fabrication de béton légers dans différentes revues telle la " Revue des Matériaux de ronstruc tion " ainsi que dans certains brevets dont es revendications faisaient mention de l'emploi du sang animal Dans la présente invention , les mortiers à granulats légers sont ccnstits d'une part de ciment et d'eau , dans des proportions variant selon les qualités demandes aux matériaux , auxquels on ajoute le " Produit A " à raison de.4 du poids du ciment . Le mélange terminé , on obtient une barbotine de ciment à laquelle on ajoute les billes de polystyrène .Les matériaux ainsi obtenus ont une masse voir mique pouvant descendre à 250 Kg/n? et sont d'excellents isolants thermiques et pho niques A cette composition , il est possible d'ajouter des perfluoroalRyl-éthylènes (carbures fluorés ) afin de réduire d'avantage la densité de ces mortiers Les résistances mécaniques obtenues avec ces mortiers à granulats légers grace à l'utilisation du " Produit A " rendent ce matériau apte à l'emploi dans l'ici dustrie du bâtiment ce qui , compte tenu de sa masse volumique , de ses qualités d'isolant tant thermique que phonique et sa propriété d'être étanche en fait un matériau d'avant garde Exemple nO 1 de l'emploi de ce matériau : fabrication de hourdis de plancher avec une densité de 0,320 , performances thermiques = 0,07 W et K = O,3u wimLC - ciment 250 Kg/n? - eau 93 Litres - " Produit A " 1 Kg - billes de polystyrène 1 m > Exemple nO 2 de l'emploi de ce matériau : fabrication de blocs porteurs avec une densité de 0,450 , performances thermiques = 0,10 W ,résistance compression de minimum 16 bars - ciment 350 Kg/n? - eau 149 litres - " Produit A " 1,4 Kg - billes de polystyrène 1 n? Afin d'ajouter aux performances de ce matériau , il est coulé lors de la fabrication des éléments de construction , et en fond de moule , une pâte falte de plâtre et d'eau qui fait prise en même temps que le mortier ( voir le procédé décrit ci-après ) et qui permet d'obtenir une face finie plâtre , devant suprimer l'intervention du plâtrier iors de la construction La maçonnerie des blocs à constitution de mortier léger reste du domaine traditionnelle et la liaison millimètique des éléments est assurée par une barbotine de ciment du trême type que celle employée pour la confection du mortier léger . Cette liaison mlllimètrique suprime les ponts thermiques au niveau des joints de maçonnerie traditionnelle Procedé de fabriation des éléments en mortier léger : après avoir malaxé les différents composants du mortier durant trois minutes , celui est mis dans les moules après qu'une pâte de plâtre aie été appliquée dans le fond des moules Le mortier à granulats légers doit remplir à ras-bord les moules qui sont spécialement conçus . Cette opération terminée les moules sont placés sous presse et le mortier est comprimé en fonction de deux éléments qui sont d'une part la résistance phisique désirée et d'autre part le coéfficient thermique K recherché . Plus le mortier est comprimé , plus il est résistant et moins isolant Une fois la compression terminée , l'élément est démoulé instantanément puis stocké pendant une durée minimume de sept jours REVENDICATIONS i . Nouvelle utilisation de l'hydrofuge de masse selon la revendication 2 du brevet principal , caraetèrisée en ce que le dit hydrofuge de masse est incor poré à des mortiers à granulats légers à raison de 4 grammes par kilo de ciment 2 . Mortiers à granulats légers selon la revendication 1 , caractèrisés en ce que les granulats sont constitues de billes de polystyrène dont 80 à 95 Ó ont un diamètre de 6 millimètres et 5 à 20 % un diamètre de 1 à 4 millimètres 3 . Mortiers selon la revendication 2 , carctèrisés par l'emploi de Perfluorallmyl Ethylènes agissant comme entraineurs d'air 4 Les Les éléments de construction utilisés dans l'industrie du bâtiment en mortier selon la revendication 2 , caractèrisés en ce qu'ils ont une face finie plâtre 5 . Maçonnerie des éléments selon la revendication 4 , caractèrisée en ce qu'elle se fait à l'aide d'une barbotine de ciment 6 . Procédé de fabrication d'articles à base de mortier selon la revendication 2 , qu'ils aient ou non une face finie plâtre , caractérisé en ce qu'on exerce une pression variable sur le mortier remplissant les moules de façon à obtenir un produit présentant une résistance et un coéfficient thermique déterminés